(57)【要約】      （修正有）【課題】漏水や湧水が多い環境下においても水分に影響されることなく安定した作業性及び反応性が得られ、薬液注入時やトンネル掘削時における地盤補強のための発泡性制御による樹脂強度を確保することができる岩盤固結用注入薬液組成物を提供すること。【解決手段】ポリオール成分と、ポリイソシアネート成分とを含んでなる岩盤固結用注入薬液組成物であって、ポリオール成分が、珪酸ナトリウム水溶液、官能基数が３以上であり分子量２００以下の有機ポリオール、および活性水素を１つ有する３級アミン触媒を含み、ポリイソシアネート成分が、ジフェニルメタンジイソシアネートとポリフェニルポリフェニレンポリイソシアネートとの混合物、及びその混合物とポリオールとの反応生成物を含むことを特徴とする岩盤固結用注入薬液組成物により解決する。【選択図】なし【特許請求の範囲】
【請求項１】
ポリオール成分（Ａ）と、ポリイソシアネート成分（Ｂ）とを含んでなる岩盤固結用注入薬液組成物であって、
ポリオール成分（Ａ）が、
珪酸ナトリウム水溶液（Ａ−１）、
官能基数が３以上且つ分子量２００以下の有機ポリオール（Ａ−２）、及び
活性水素を１つ有する３級アミン触媒（Ａ−３）
を含み、
ポリイソシアネート成分（Ｂ）が、
ジフェニルメタンジイソシアネートとポリフェニルポリフェニレンポリイソシアネートとの混合物、及びその混合物とポリオールとの反応生成物を含むこと、
を特徴とする岩盤固結用注入薬液組成物。
【請求項２】
官能基数が３以上且つ分子量２００以下の有機ポリオール（Ａ−２）が、グリセリンであることを特徴とする請求項１に記載の岩盤固結用注入薬液組成物。
【請求項３】
活性水素を１つ有する３級アミン触媒（Ａ−３）が、ポリオール成分（Ａ）中に０．１〜５質量％含有することを特徴とする、請求項１又は２に記載の岩盤固結用注入薬液組成物。
【請求項４】
珪酸ナトリウム水溶液（Ａ−１）の固形分が３０〜５０質量％であり、且つ固形分中のＳｉＯ２／Ｎａ２Ｏのモル比が２．０〜３．０であることを特徴とする、請求項１乃至３のいずれかに記載の岩盤固結用注入薬液組成物。
【請求項５】
ポリオール成分（Ａ）とポリイソシアネート成分（Ｂ）の質量比が、ポリオール成分（Ａ）／ポリイソシアネート成分（Ｂ）＝１００／５０〜１００／１５０であることを特徴とする、請求項１乃至４のいずれかに記載の岩盤固結用注入薬液組成物。
【請求項６】
請求項１乃至５のいずれかに記載の岩盤固結用注入薬液組成物から得られる成形体。
【発明の詳細な説明】
【技術分野】
【０００１】
本発明は、湧水・漏水の多い環境下でも使用することができる注入薬液組成物に関する。
【背景技術】
【０００２】
不安定岩盤や不安定地盤の強化方法として、例えばロックボルト工法と呼ばれるトンネル掘削後の周辺地山の安定化を行う工法があり、ボルトを薬液にて固定・定着させることによって、トンネル構造物を保護することを目的として行われるものである。このような岩盤固結用の注入薬液として、高い強度を有するモルタルなどの無機系材料が使用されてきた。しかし、モルタルなどの無機系材料は、強度発現までに要する時間が長いことから作業効率が十分ではなく、また漏水や湧水が発生する場合には材料が水中に流出してしまうという問題があった。
【０００３】
現在、漏水や湧水が発生しやすい地域でのトンネル掘削が行われている中、流水下での岩盤固結用の薬液を注入するケースが増加しており、薬液による流水の水質汚染や、薬液注入時の漏水がトンネル掘削作業の効率や安全性確保の障害となり、改善が求められつつある。
【０００４】
そこでこれらの問題を解決するために無機−有機複合系の土壌安定化の為の薬液である水ガラスと称する珪酸塩水溶液とポリイソシアネート組成物との組み合わせから得られる注入薬液が使用されている。
【０００５】
例えば、特許文献１では、珪酸塩水溶液、３級アミン触媒を含有するポリオール成分と、オキシアルキレン鎖を有するジフェニルメタンジイソシアネートを含むイソシアネート成分とを岩盤固結用の注入薬液として用いることにより、短時間で硬化及び樹脂の強度発現ができ、低い発泡倍率のため高い樹脂強度がみとめられることが開示されている。しかしながら、当該ポリオール成分には、有機ポリオール成分が無いことから、ポリイソシアネートとの混合性に乏しいため、水中に溶出することによる水質汚染が懸念される。
【０００６】
また、特許文献２では、珪酸塩水溶液、３級アミン触媒、及びポリオール成分としてグリセリンまたはアミノ基含有ポリオールを含有するポリオール成分と、ジフェニルメタンジイソシアネートを含むイソシアネート成分とを岩盤固結用の注入薬液として用いることにより、前記と同様に短時間で硬化及び強度発現できることが開示されている。しかしながら、当該ポリオール組成では発泡性が高いことによる高い樹脂強度の確保が難しく、流水下において、漏水の抑制ができず作業時の効率性および安全性が確保できないことが懸念される。
【先行技術文献】
【特許文献】
【０００７】
【特許文献１】特開平４−３１８０９６号公報
【特許文献２】特開２００１−１９９５９号公報
【発明の概要】
【発明が解決しようとする課題】
【０００８】
本発明は、上記背景技術に鑑みてなされたものであり、漏水や湧水が多い環境下においても水分に影響されることなく安定した作業性及び反応性が得られ、薬液注入時やトンネル掘削時における地盤補強のための発泡性制御による樹脂強度を確保した岩盤固結用注入薬液組成物を提供することを目的とする。
【課題を解決するための手段】
【０００９】
本発明者らは、鋭意検討を重ねた結果、珪酸ナトリウム水溶液を含む特定のポリオール成分（Ａ）と、ポリイソシアネート成分（Ｂ）とからなる岩盤固結用注入薬液組成物により、上記課題が解決できることを見出し、本発明を完成するに至った。
【００１０】
すなわち本発明は以下の［１］〜［６］の実施形態を含むものである。
【００１１】
［１］ポリオール成分（Ａ）と、ポリイソシアネート成分（Ｂ）とを含んでなる岩盤固結用注入薬液組成物であって、ポリオール成分（Ａ）が、珪酸ナトリウム水溶液（Ａ−１）、官能基数が３以上、且つ分子量２００以下の有機ポリオール（Ａ−２）、及び活性水素を１つ有する３級アミン触媒（Ａ−３）を含み、ポリイソシアネート成分（Ｂ）が、ジフェニルメタンジイソシアネートとポリフェニルポリフェニレンポリイソシアネートとの混合物、及びその混合物とポリオールとの反応生成物を含むことを特徴とする岩盤固結用注入薬液組成物。
【００１２】
［２］官能基数が３以上且つ分子量２００以下の有機ポリオール（Ａ−２）が、グリセリンであることを特徴とする上記［１］に記載の岩盤固結用注入薬液組成物。
【００１３】
［３］活性水素を１つ有する３級アミン触媒（Ａ−３）が、ポリオール成分（Ａ）中に０．１〜５質量％含有することを特徴とする、上記［１］又は［２］に記載の岩盤固結用注入薬液組成物。
【００１４】
［４］珪酸ナトリウム水溶液（Ａ−１）の固形分が３０〜５０質量％であり、且つ固形分中のＳｉＯ２／Ｎａ２Ｏのモル比が２．０〜３．０であることを特徴とする、上記［１］乃至［３］のいずれかに記載の岩盤固結用注入薬液組成物。
【００１５】
［５］ポリオール成分（Ａ）とポリイソシアネート成分（Ｂ）の質量比が、ポリオール成分（Ａ）／ポリイソシアネート成分（Ｂ）＝１００／５０〜１００／１５０であることを特徴とする、上記［１］乃至［４］のいずれかに記載の岩盤固結用注入薬液組成物。
【００１６】
［６］上記［１］乃至［５］のいずれかに記載の岩盤固結用注入薬液組成物から得られる成形体。
【発明の効果】
【００１７】
本発明の岩盤固結用注入薬液組成物によれば、トンネル掘削中に発生する漏水や湧水が多い環境下においても水分に影響されることなく安定した作業性及び反応性が得られ、薬液注入時やトンネル掘削時における地盤補強のための発泡性制御による樹脂強度を確保できる。
【発明を実施するための形態】
【００１８】
本発明をさらに詳細に説明する。
【００１９】
本発明における岩盤固結用注入薬液組成物は、ポリオール成分（Ａ）（以下単に「成分（Ａ）」とも言う。）と、ポリイソシアネート成分（Ｂ）（以下単に「成分（Ｂ）」とも言う。）とを含んでなるものである。
【００２０】
まず、ポリオール成分（Ａ）について説明する。
【００２１】
本発明における成分（Ａ）は、珪酸ナトリウム水溶液（Ａ−１）（以下単に（Ａ−１）とも言う。）、官能基数が３以上且つ分子量が２００以下の有機ポリオール（Ａ−２）（以下単に（Ａ−２）とも言う。）、及び活性水素を１つ有する３級アミン触媒（Ａ−３）（以下単に（Ａ−３）とも言う。）を含むものである。
【００２２】
珪酸ナトリウム水溶液（Ａ−１）としては、通常市販されている珪酸ナトリウム水溶液を用いることができる。この珪酸ナトリウムは一般式でＮａ２Ｏ・ｘＳｉＯ２・ｎＨ２Ｏで表される。ここでｘはＳｉＯ２（二酸化珪素）とＮａ２Ｏ（酸化ナトリウム）とのモル比を表し、本発明においては２．０〜３．０が好ましく、２．０〜２．５がより好ましく、２．０〜２．４が最も好ましい。ｘが２．０未満の場合、成分（Ａ）と成分（Ｂ）とを混合し硬化させる際の硬化性が悪化する場合がある。３．０を超えると、珪酸ナトリウム水溶液の粘度が高くなり、成分（Ｂ）との混合性が悪化するほか、低温時の作業性が低下する場合がある。
【００２３】
また、（Ａ−１）の固形分は３０〜５０質量％が好ましく、３５〜４２質量％がより好ましく、３６〜４１質量％がさらに好ましく、３７〜４１質量％が最も好ましい。珪酸ナトリウム水溶液の固形分が高すぎる場合は、水で希釈して調整することができる。固形分が３０質量％より低いと、成分（Ａ）と成分（Ｂ）とを混合し硬化させた際に、硬化性を確保できない上、硬化後の成形体機械強度が低下する場合がある。５０質量％を超えると、珪酸ナトリウム水溶液の粘度が高くなり、成分（Ｂ）との混合性が悪化するほか、低温時での作業性が低下する恐れがある。
【００２４】
なお、本発明における（Ａ−１）の固形分とは、（Ａ−１）の水以外の成分の全体中の比率を表わす。
【００２５】
官能基数が３以上で分子量が２００以下の有機ポリオール（Ａ−２）としては、例えば、グリセリン、ブタントリオール、ペンタントリオール、シクロペンタントリオール、ヘキサントリオール、シクロヘキサントリオール、ヘプタントリオール、オクタントリオール、シクロオクタントリオール、ヘプタントリオール、ノナントリオール、デカントリオールなどの脂肪族、脂環族トリオール類、トリヒドロキシベンゼンなどの芳香族トリオール類、エーテル系トリオール類、エリスリトール、ジグリセリン、ペンタンテトラオール、ヘキサンテトラオールなどの脂肪族テトラオール類、テトラヒドロキシベンゼンなどの芳香族テトラオールなどが挙げられ、グリセリンが好ましい。本発明の（Ａ−２）における官能基数は３以上であり、３未満であると注入薬液が発泡し、十分な樹脂強度が得られない。これらは単独で用いても良いし、２種以上を併用しても良い。
【００２６】
さらに、（Ａ−２）は分子量が２００以下であり、好ましくは１８０以下、より好ましくは１６０以下である。分子量が２００を超えると、硬化後の成形体機械強度が低下する。また、（Ａ−２）のＯＨ基の少なくとも一つは１級ＯＨ基であることが好ましい。（Ａ−２）のＯＨ基がすべて２級または３級の場合、ポリイソシアネートとの反応が遅くなり、硬化性を確保できず、水中へ薬液成分が流出する恐れがある。
【００２７】
本発明における３級アミン触媒（Ａ−３）は、分子中に活性水素を１つ有しているものである。活性水素を１つ有する官能基としては、例えばヒドロキシ基、２級アミノ基等が挙げられる。活性水素を２つ以上有している場合や１級アミノ基の場合、成分（Ｂ）との反応の際、架橋剤としてはたらくため、反応性を制御できず、注入機閉塞による充填不良が発生する恐れがある。
【００２８】
ヒドロキシ基を有する３級アミンとしては、例えばＮ，Ｎ−ジメチルエタノールアミン、Ｎ−メチル−Ｎ−（Ｎ’，Ｎ’−ジメチルアミノエチル）アミノエタノール、Ｎ，Ｎ−ジメチルエトキシエタノール、１，４−ジアザビシクロ［２．２．２］オクタン−２−メタノール、６−ジメチルアミノ−１−ヘキサノール、Ｎ’，Ｎ−ジメチルエトキシ−Ｎ’−メチル−Ｎ’−エチルメタノール、Ｎ’’，Ｎ’’−ジメチルアミノ−Ｎ’−メチルエチルアミノ−Ｎ−メチル−２−プロパノール、ビス（２−ジメチルアミノエチルアミノ）−２−プロパノール等が挙げられる。
【００２９】
２級アミノ基を有する３級アミンとしては、例えばＮ’−［２−（ジメチルアミノ）エチル］−Ｎ，Ｎ−ジメチルエチレンジアミン、３，３−イミノビス（Ｎ，Ｎ−ジメチル−１−プロパンアミン）、Ｎ’−［２−（ジメチルアミノ）メチル］−Ｎ，Ｎ−ジメチルメチレンジアミン、Ｎ，Ｎ，Ｎ’，Ｎ’−テトラエチルジエチレントリアミン、２−［２−（ジメチルアミノ）エトキシ］−Ｎ−［２−［２−（ジメチルアミノ）エトキシ］エチル］−エタンアミン等が挙げられる。
【００３０】
これらの中でも、反応性や発泡性の観点から、Ｎ−メチル−Ｎ−（Ｎ’，Ｎ’−ジメチルアミノエチル）アミノエタノール、Ｎ’，Ｎ−ジメチルエトキシ−Ｎ’−メチル−Ｎ’−エチルメタノールが好ましい。
【００３１】
本発明における（Ａ−３）の含有量は、ポリオール成分（Ａ）中に０．１〜５質量％含有することが好ましい。
【００３２】
本発明においては、成分（Ａ）の分散安定性、成分（Ａ）と成分（Ｂ）の相溶性を向上させるために界面活性剤等の添加剤を使用してもよい。界面活性剤としては陰イオン系界面活性剤、陽イオン系界面活性剤、非イオン系界面活性剤等が挙げられる。
【００３３】
陰イオン界面活性剤としては、例えばアルキルカルボン酸塩、アルキル硫酸エステル、アルキルスルホン酸塩、アルキルリン酸エステル等を挙げることができる。
【００３４】
陽イオン界面活性剤としては、例えば塩化ベンザルコニウム等のアンモニウム塩等を挙げることができる。
【００３５】
非イオン界面活性剤としては、例えばグリセリン脂肪酸エステルや、アルキルポリエチレングリコール、ポリオキシエチレンアルキルフェニルエーテル、アルキルグリコシド等を挙げることができる。
【００３６】
これら界面活性剤は単独で使用、または併用しても良い。
【００３７】
その他、成分（Ａ）には本発明の趣旨を逸脱しない範囲で、消泡剤、希釈剤、酸化防止剤、反応調整剤等を添加しても良い。
【００３８】
次に、ポリイソシアネート成分（Ｂ）について説明する。
【００３９】
本発明における成分（Ｂ）は、ジフェニルメタンジイソシアネート（以下ＭＤＩと言う。）及びポリフェニルポリメチレンポリイソシアネート（以下ポリメリックＭＤＩと言う。）の混合物と、ポリオールとの反応生成物である。
【００４０】
なお、本発明にけるＭＤＩは、４，４’−ＭＤＩ、２，４’−ＭＤＩ、２，２’−ＭＤＩの各種異性体を含むものであり、ポリメリックＭＤＩは、それらＭＤＩにさらにイソシアネート基を有するフェニル基がメチレン基を介し一つ以上付加したものを意味する。
【００４１】
また、ＭＤＩとポリメリックＭＤＩの質量比は、ＭＤＩ／ポリメリックＭＤＩ＝２０／８０〜８０／２０が好ましく、３０／７０〜７０／３０がより好ましい。
【００４２】
本発明においては、ＭＤＩ、及びポリメリックＭＤＩの混合物とポリオールとを、イソシアネート基（以下ＮＣＯ基と言う。）とＯＨ基の当量比（ＮＣＯ基／ＯＨ基）が、好ましくは２〜３００、より好ましくは５〜１００の範囲となるように公知の方法で反応させて得られるイソシアネート基末端プレポリマーであることが好ましい。
【００４３】
上記ポリオールとしては、例えばブタンジオール等をはじめとする有機ジオール、前述したグリセリン、トリメチロールプロパン、ソルビトールやショ糖等のポリオールやモノエタノールアミン、ジエタノールアミン、トリエタノールアミン、エチレンジアミン及びこれらにエチレンオキサイド、プロピレンオキサイド、ブチレンオキサイド等のアルキレンオキサイドを付加して得られるポリエーテルポリオール等が挙げられる。
【００４４】
また、成分（Ｂ）に粘度調整を目的とした希釈剤を併用してもよい。希釈剤としては、成分（Ｂ）との相溶性や減粘性、混合安定性に優れたものとして、例えばプロピレンカーボネート等のアルキレンカーボネート類、プロピレングリコールモノメチルエーテルアセテート、ジエチレングリコールモノメチルエーテルアセテート等のアルキルエーテル類が挙げられる。これらは作業環境、安全面の観点から、添加量は成分（Ｂ）に対して１〜５質量％が好ましい。
【００４５】
本発明における岩盤固結用注入薬液は、成分（Ａ）と成分（Ｂ）の配合比を成分（Ａ）１００質量部に対し、成分（Ｂ）を５０〜１５０質量部とすることが好ましく、７０〜１３０質量部とすることがより好ましい。成分（Ｂ）が５０質量部を下回ると、ウレタン化が不十分となり固化物の強度が不足する恐れがあり、１５０質量部を上回ると、水中硬化時に水の濁りや泡立ちが強くなる恐れがある。
【００４６】
本発明の岩盤固結用注入薬液組成物は、従来公知の無機−有機複合系の岩盤固結用注入薬液が有していた欠点を改良したものである。すなわち、本発明の岩盤固結用注入薬液組成物は、ポリオール成分（Ａ）とポリイソシアネート成分（Ｂ）との相溶性が高く、均一な成形体を得ることができ、漏水や湧水が多く発生する環境下でも水分に影響されることなく安定した強化土壌を発現できる。
【実施例】
【００４７】
以下、本発明の実施例について詳細に説明するが、本発明はこれら実施例に限定されるものではない。なお、特に断りのない限り、実施例中の「％」は質量基準である。
【００４８】
＜ポリイソシアネート成分の調製＞
＜調製例１＞
攪拌機、温度計、冷却器及び窒素ガス導入管のついた容量：１Ｌの反応器に、ポリイソシアネート３を９５２．０ｇ、ＰＰＧ−４０００を３８．０ｇ仕込み、８０℃まで昇温した。温度を維持したまま攪拌羽根で均一に混合しながら３時間ウレタン化反応を行った。反応後、５０℃まで冷却して整泡剤を１０．０ｇ添加し、ポリイソシアネート組成物（Ｓ−２）（ＮＣＯ含量３０．２％、粘度１１０ｍＰａ・ｓ  ａｔ２５℃）を得た。
【００４９】
＜調製例２＞
攪拌機、温度計、冷却器及び窒素ガス導入管のついた容量：１Ｌの反応器に、ポリイソシアネート２を９７２．０ｇ、ＰＰＧ−４００を１８．０ｇ仕込み、８０℃まで昇温した。温度を維持したまま攪拌羽根で均一に混合しながら３時間ウレタン化反応を行った。反応後、５０℃まで冷却して整泡剤１０．０ｇ、希釈剤としてプロピレンカーボネート５０ｇを添加し、ポリイソシアネート組成物（Ｓ−３）（ＮＣＯ含量２８．６％、粘度１６０ｍＰａ・ｓ  ａｔ２５℃）を得た。
【００５０】
【表１】
2020079343.tif 000002
【００５１】
表１における各原料は以下の通りである。
・ポリイソシアネート１：ポリメリックＭＤＩ（商品名：ＭＲ−２００、東ソー社製）、ＭＤＩ／ポリメリックＭＤＩ＝３９／６１（ＰＡ比）、ＮＣＯ含量３１．１％
・ポリイソシアネート２：ＭＤＩ／ポリメリックＭＤＩ＝６８／３２（ＰＡ比）、ＮＣＯ含量３２．９％、ＭＤＩ（商品名：ミリオネートＮＭ、東ソー社製）とポリメリックＭＤＩ（商品名：ＭＲ−２００、東ソー社製）を２１／７９（質量比）の割合で混合したもの
・ポリイソシアネート３：ＭＤＩ／ポリメリックＭＤＩ＝４６／５４（ＰＡ比）、ＮＣＯ含量３２．２％、ＭＤＩ（商品名：ミリオネートＮＭ、東ソー社製）とポリメリックＭＤＩ（商品名：ＭＲ−２００、東ソー社製）を１２／８８（質量比）の割合で混合したもの
・ＰＰＧ−４０００    ：ポリプロピレングリコール  分子量４０００、官能基数２（商品名：ＰＰ−４０００、三洋化成工業社製）
・ＰＰＧ−４００      ：ポリプロピレングリコール  分子量４００、官能基数２（商品名：ＰＰ−４００、三洋化成工業社製）
・整泡剤              ：シロキサン‐ポリアルキレンオキシド共重合体（商品名：ＮＩＡＸ  ＳＩＬＩＣＯＮＥ  Ｙ−１６１３６、ＭＯＭＥＮＴＩＶＥ社製）
・希釈剤              ：プロピレンカーボネート（商品名：プロピレンカーボネートＳ、ＢＡＳＦ社製）
なお、ポリイソシアネート１、ポリイソシアネート２、ポリイソシアネート３の、ＭＤＩ／ポリメリックＭＤＩの比率は、ＧＰＣ測定で得られるピーク面積の比率（ＰＡ比）であり、（ＭＤＩモノマーピーク面積）／（ＭＤＩモノマー以外のＭＤＩオリゴマーのピーク面積の総和）を表す。
【００５２】
ＧＰＣ測定条件は以下の通り。
（１）測定器：ＨＬＣ−８２２０（東ソー社製）
（２）カラム：ＴＳＫｇｅｌ（東ソー社製）
・Ｇ３０００Ｈ−ＸＬ
・Ｇ２５００Ｈ−ＸＬ
・Ｇ２０００Ｈ−ＸＬ
・Ｇ１０００Ｈ−ＸＬ
（３）キャリア：ＴＨＦ（テトラヒドロフラン）
（４）検出器：ＲＩ（屈折率）検出器
（５）温度：４０℃
（６）流速：１．０００ｍｌ／ｍｉｎ
（７）検量線：標準ポリスチレン（東ソー社製）
・Ｆ−８０（分子量：７．０６×１０５、分子量分布：１．０５）
・Ｆ−２０（分子量：１．９０×１０５、分子量分布：１．０５）
・Ｆ−１０（分子量：９．６４×１０４、分子量分布：１．０１）
・Ｆ−２（分子量：１．８１×１０４、分子量分布：１．０１）
・Ｆ−１（分子量：１．０２×１０４、分子量分布：１．０２）
・Ａ−５０００（分子量：５．９７×１０３、分子量分布：１．０２）
・Ａ−２５００（分子量：２．６３×１０３、分子量分布：１．０５）
・Ａ−５００（分子量：５．０×１０２、分子量分布：１．１４）
（８）サンプル溶液濃度：０．５％ＴＨＦ溶液。
【００５３】
【表２】
2020079343.tif 000003
【００５４】
表２における各原料は以下の通り。
・珪酸ナトリウム水溶液１：固形分４４．５％、モル比（ＳｉＯ２／Ｎａ２Ｏ）＝２．０（商品名：１号ケイ酸ソーダＫ０、東曹産業社製）
・珪酸ナトリウム水溶液２：固形分４０．５％、モル比（ＳｉＯ２／Ｎａ２Ｏ）＝２．０（商品名：１号ケイ酸ソーダＯ０、東曹産業社製）
・珪酸ナトリウム水溶液３：固形分４０．５％、モル比（ＳｉＯ２／Ｎａ２Ｏ）＝２．６（商品名：２号ケイ酸ソーダＯ６、東曹産業社製）
・１，３−ＢＧ：１，３−ブタンジオール、分子量９０、官能基数２（商品名：１，３−ブタンジオール、ＫＨネオケム社製）
・トリエチレングリコール：分子量１０６、官能基数２（商品名：トリエチレングリコール、三菱ケミカル社製）
・グリセリン：分子量９２、官能基数３（商品名：精製グリセリン、阪本薬品工業社製）
・ジグリセリン：分子量１６６、官能基数４（商品名：ジグリセリン、阪本薬品工業社製）
・ポリエーテル１：ポリプロピレンオキシド、分子量２５０、官能基数３（商品名：ＧＰ−２５０、三洋化成工業社製）
・ポリエーテル２：ポリプロピレンオキシド、分子量６５０、官能基数３（商品名：ＧＰ−６００、三洋化成工業社製）
・アミン触媒１：Ｎ，Ｎ，Ｎ’−トリメチル−Ｎ’−ヒドロキシエチルビスアミノエチルエーテル（商品名：ＴＯＹＯＣＡＴ  ＲＸ１０、東ソー社製）
・アミン触媒２：Ｎ−メチル−Ｎ−（Ｎ’，Ｎ’−ジメチルアミノエチル）アミノエタノール（商品名：ＴＯＹＯＣＡＴ  ＲＸ５、東ソー社製）
・アミン触媒３：Ｎ，Ｎ，Ｎ’，Ｎ’−テトラメチルヘキサメチレンジアミン（商品名：ＴＯＹＯＣＡＴ  ＭＲ、東ソー社製）
・アミン触媒４：トリエチレンジアミン（商品名：ＴＥＤＡ  Ｌ−３３、東ソー社製）。
【００５５】
＜反応挙動の評価方法＞
上記ポリオール成分（Ａ）とポリイソシアネート成分（Ｂ）とを用い、表３に示す配合にて発泡試験を行った（液温：２０℃、撹拌条件：スリーワンモーターを使用し３００ｒｐｍ×１０秒）。結果を表３に示す。
【００５６】
【表３】
2020079343.tif 000004
【００５７】
反応性試験における「自由発泡」とはポリオール成分（Ａ）とポリイソシアネート成分（Ｂ）とを１Ｌカップにて配合、混合撹拌し、そのままカップ内で発泡させたものであり、「水中発泡」とはポリオール成分（Ａ）とポリイソシアネート成分（Ｂ）を１Ｌカップにて配合、混合撹拌した直後、配合液１００ｍｌを素早く水５００ｍｌの入った別の１Ｌカップに投入し、撹拌棒で水を３０秒間強くかき混ぜて発泡させたものである。
【００５８】
・クリームタイム  ：ポリオール成分（Ａ）とポリイソシアネート成分（Ｂ）とを混合撹拌し始めてから、その配合液がクリーム状に白濁し液面が立ち上がってくるまでの時間（秒）を表す。
【００５９】
・ライズタイム    ：ポリオール成分（Ａ）とポリイソシアネート成分（Ｂ）とを混合撹拌しはじめてから、その配合液が発泡して最高の高さに達するまでの時間（秒）を表す。但し、発泡倍率が１．０の場合、樹脂のタックがなくなり硬化した時間を示す。水中でのライズタイムが、自由発泡でのライズタイムに対して２０秒以内であれば水中での反応性が良好と言える。
【００６０】
・発泡倍率        ：自由発泡時の発泡倍率を以下の式により算出する。  
発泡倍率（倍）＝発泡後の成形体体積（ｃｍ３）／発泡前の配合液の体積（ｃｍ３）
発泡倍率が２．０以下であれば良好と言える。
【００６１】
・発泡後の水濁り  ：水中発泡性試験においてライズタイム終了後の水質汚染の指標として水の濁りを濁度計（ＴＵＲＢＩＤＩＭＥＴＥＲ  ２１００Ｎ、ＨＡＣＨ社製）にて測定した。２０以下であれば良好と言える。
【００６２】
・発泡後の水泡立ち：水中発泡性試験においてライズタイム終了後の水質汚染の指標として水の泡立ちを測定。水中発泡性試験に用いたライズタイム終了後の水１２５ｍｌを容量２５０ｍｌのポリエチレンの瓶に入れ、密栓後１０秒間強く振り混ぜてから静置し、泡が水表面から消えるまでの時間（秒）を表す。６０秒以下であれば良好と言える。
【００６３】
・発泡後の水のｐＨ：水中発泡性試験においてライズタイム終了後の水質汚染の指標として、水中発泡試験に用いた水のｐＨを測定。試験はｐＨ試験紙にて０．５刻みで測定した値を表す。９．５以下であれば良好と言える。
【００６４】
・圧縮強度        ：ＪＩＳ  Ｋ  ７２２０（硬質発泡プラスチックの圧縮試験方法）に準じて測定し、１０ＭＰａ以上をＡ、１０ＭＰａ未満をＣと評価した。評価Ａであれば掘削時における樹脂強度が十分と言える。